(57)【特許請求の範囲】
【請求項１】
薄膜を有する基板と、
前記薄膜の表面に形成されたレジスト層と、
前記レジスト層上に形成された導電性層と、を備え、
前記導電性層が、アルミニウムを主成分とする第１金属層と、アルミニウム以外の金属からなる第２金属層とを有し、
前記第１金属層が、前記第２金属層よりもレジスト層側に設けられている
レジスト層付きマスクブランク。
【請求項２】
前記第２金属層が、アルミニウムよりも酸化還元電位の高い金属からなる請求項１に記載のレジスト層付きマスクブランク。
【請求項３】
前記第２金属層が、モリブデン、タングステン、チタン、及び、クロムから選ばれる１種以上を含む請求項１に記載のレジスト層付きマスクブランク。
【請求項４】
前記第１金属層の厚さが５〜１５ｎｍ、前記第２金属層の厚さが１〜５ｎｍ、前記導電性層の厚さが７〜２０ｎｍである請求項１に記載のレジスト層付きマスクブランク。
【請求項５】
前記導電性層と、前記レジスト層との間に、水溶性樹脂層が形成されている請求項１に記載のレジスト層付きマスクブランク。
【請求項６】
前記水溶性樹脂層が、有機導電性ポリマーからなる有機導電性層である請求項５に記載のレジスト層付きマスクブランク。
【請求項７】
薄膜を有する基板を準備する工程と、
前記薄膜の表面にレジスト層を形成するレジスト層形成工程と、
前記レジスト層上に、導電性層を形成する導電性層形成工程と、を有し、
前記導電性層形成工程が、アルミニウムを主成分とする第１金属層を形成する第１金属層形成工程と、前記第１金属層上に、アルミニウム以外の金属からなる第２金属層を形成する第２金属層形成工程と、を含む
レジスト層付きマスクブランクの製造方法。
【請求項８】
前記レジスト層形成工程と前記導電性層形成工程との間に、水溶性樹脂層を形成する水溶性樹脂層形成工程を有する請求項７に記載のレジスト層付きマスクブランクの製造方法。
【請求項９】
請求項１〜６のいずれかに記載のレジスト層付きマスクブランクを用いる転写用マスクの製造方法であって、
前記レジスト層付きマスクブランクの少なくとも薄膜に、凹凸パターンを形成するパターン形成工程を有する
転写用マスクの製造方法。
【発明の詳細な説明】
【技術分野】
【０００１】
本発明は、レジスト層付きマスクブランク、レジスト層付きマスクブランクの製造方法、及び、転写用マスクの製造方法に係わる。
【背景技術】
【０００２】
フォトマスクの加工工程は、遮光層や位相シフト膜等の光学膜が成膜されたフォトマスクブランク上にレジスト層を成膜し、電子線照射を行ってレジストパターンを形成し、更に、レジストパターンを上記遮光層や位相シフト膜にエッチングによって転写する方法で行われる。
【０００３】
この加工工程中で行われる電子線照射によるレジストパターン形成は、極めて正確な位置に行われなければならないが、通常用いられるレジスト層は絶縁物であるため、レジスト層に電荷の蓄積（チャージアップ）が起こることがある。そして、このチャージアップの影響で、フォトマスクブランク表面に照射された電子線が歪められ、形成されたレジストパターンの位置が僅かにずれ、すなわちレジストパターンの位置精度低下の原因となる。
【０００４】
この問題を回避するために、レジスト層の表面側に有機導電性層が形成される技術が知られている（例えば、特許文献１参照）。レジスト層上に有機導電性層を設ける構成は、有機導電性層として水溶性の材料を選択することにより、現像液による剥離が可能となる利点を有している。
また、ウエハ基板上のレジスト層表面にアルミニウムや金属導電膜を形成する技術も提案されている（例えば、特許文献２参照）。
【先行技術文献】
【特許文献】
【０００５】
【特許文献１】特開２０１４−９３４２号公報
【特許文献２】特開昭６３−２８８０１７号公報
【発明の概要】
【発明が解決しようとする課題】
【０００６】
しかしながら、レジスト層上に有機導電性層を設ける構成では、有機導電性層の電気抵抗が金属導電性層よりも高く、有機導電性層による除電能力が充分ではない。また、レジスト層上に金属導電性層を設ける構成では、金属導電性層が水溶性等の溶媒への溶解性が低いため、剥離が困難となる。
また、金属導電性層の溶解性を考慮すると、アルカリ性の現像液に溶解可能なアルミニウムを用いることが考えられる。しかし、アルミニウム薄膜は、表面に自然酸化による深さ２〜５ｎｍ程度の絶縁体層が形成されてしまう。このため、アルミニウム薄膜を用いる構成では、除電能力が充分に得られない。さらに、自然酸化により、アルミニウム薄膜の表面粗さが増してしまう問題もある。
【０００７】
上述した問題の解決のため、本発明においては、電子線照射の際のチャージアップの抑制が可能なレジスト層付きマスクブランク、及び、レジスト層付きマスクブランクの製造方法、並びに、このレジスト層付きマスクブランクを用いた転写用マスクの製造方法を提供するものである。
【課題を解決するための手段】
【０００８】
本発明は上述の課題を解決する手段として、以下の構成を有する。
【０００９】
［構成１］
薄膜を有する基板と、
前記薄膜の表面に形成されたレジスト層と、
前記レジスト層上に形成された導電性層と、を備え、
前記導電性層が、アルミニウムを主成分とする第１金属層と、アルミニウム以外の金属からなる第２金属層とを有し、
前記第１金属層が、前記第２金属層よりもレジスト層側に設けられている
レジスト層付きマスクブランク。
【００１０】
［構成２］
前記第２金属層が、アルミニウムよりも酸化還元電位の高い金属からなる構成１に記載のレジスト層付きマスクブランク。
［構成３］
前記第２金属層が、モリブデン、タングステン、チタン、及び、クロムから選ばれる１種以上を含む構成１又は２に記載のレジスト層付きマスクブランク。
【００１１】
［構成４］
前記第１金属層の厚さが５〜１５ｎｍ、前記第２金属層の厚さが１〜５ｎｍ、前記導電性層の厚さが７〜２０ｎｍである構成１から３のいずれかに記載のレジスト層付きマスクブランク。
【００１２】
［構成５］
前記導電性層と、前記レジスト層との間に、水溶性樹脂層が形成されている構成１から４のいずれかに記載のレジスト層付きマスクブランク。
【００１３】
［構成６］
前記水溶性樹脂層が、有機導電性ポリマーからなる有機導電性層である構成５に記載のレジスト層付きマスクブランク。
【００１４】
［構成７］
薄膜を有する基板を準備する工程と、
前記薄膜の表面にレジスト層を形成するレジスト層形成工程と、
前記レジスト層上に、導電性層を形成する導電性層形成工程と、を有し、
前記導電性層形成工程が、アルミニウムを主成分とする第１金属層を形成する第１金属層形成工程と、前記第１金属層上に、アルミニウム以外の金属からなる第２金属層を形成する第２金属層形成工程と、を含む
レジスト層付きマスクブランクの製造方法。
【００１５】
［構成８］
前記レジスト層形成工程と前記導電性層形成工程との間に、水溶性樹脂層を形成する水溶性樹脂層形成工程を有する構成７に記載のレジスト層付きマスクブランクの製造方法。
【００１６】
［構成９］
構成１〜６のいずれかに記載のレジスト層付きマスクブランクを用いる転写用マスクの製造方法であって、
前記レジスト層付きマスクブランクの少なくとも薄膜に、凹凸パターンを形成するパターン形成工程を有する
転写用マスクの製造方法。
【発明の効果】
【００１７】
本発明によれば、電子線照射の際のチャージアップの抑制が可能なレジスト層付きマスクブランク、及び、レジスト層付きマスクブランクの製造方法、並びに、このレジスト層付きマスクブランクを用いた転写用マスクの製造方法を提供することができる。
【図面の簡単な説明】
【００１８】
【図１】レジスト層付きマスクブランクの断面概略図である。
【図２】レジスト層付きマスクブランクの変形例の断面概略図である。
【図３】レジスト層付きマスクブランクの製造方法を示す断面概略図である。
【発明を実施するための形態】
【００１９】
以下、本発明の実施の形態について詳細に説明する。
本実施形態においては、次の順序で説明を行う。
１．レジスト層付きマスクブランク
（１−Ａ）薄膜付基板
（１−Ｂ）レジスト層
（１−Ｃ）導電性層
（１−Ｄ）水溶性樹脂層（有機導電性層）
２．レジスト層付きマスクブランクの製造方法
（２−Ａ）薄膜付基板（マスクブランク）準備工程
（２−Ｂ）レジスト層形成工程
（２−Ｃ）水溶性樹脂層（有機導電性層）形成工程
（２−Ｄ）導電性層形成工程
３．転写用マスクの製造方法
【００２０】
なお、以下の説明において記載が無い構成については、公知の構成（例えば、特開２０１３−２５７５９３号公報）を適宜採用することができる。例えば、薄膜等の具体的な構成等に関しては、特開２０１３−２５７５９３号公報の内容を適用することができる。
【００２１】
〈１．レジスト層付きマスクブランクの形態〉
本実施形態におけるレジスト層付きマスクブランクの構成を、図１に示す。図１は、レジスト層付きマスクブランク１０の断面概略図である。図１に示すように、レジスト層付きマスクブランク１０は、基板１１の主表面に薄膜１２が形成され、薄膜１２の上にレジスト層１３が形成されている。さらに、レジスト層１３上に、第１金属層１４と第２金属層１５とからなる導電性層１６が形成されている。
【００２２】
なお、レジスト層付きマスクブランクの構成において、「レジスト層上」や「第１金属層上」といった「上」の表現は、各層の主表面と接するように対象となる膜が形成される構成だけでなく、各層の主表面と接するように別の膜が形成された後、この別の膜の主表面に対象となる膜が形成された構成も含む。以下、各構成について説明する。
【００２３】
（１−Ａ）薄膜付基板（マスクブランク）
薄膜付き基板（マスクブランク１９）は、基板１１と、この基板１１上に設けられた遮光層１８や光半透過層１７等からなる薄膜１２とから構成されている。この基板１１と薄膜１２とがマスクブランク１９の主体であり、主に薄膜１２が加工されることによりマスクブランク１９が転写用マスクとして供される。
【００２４】
レジスト層付きマスクブランク１０における基板１１としては、ガラス基板を用いることができる。透過型マスクの場合、基板１１は、ウエハ上にパターンを形成するときの露光光に対して高い透過率を有するガラス材が選択される。反射型マスクの場合、露光光のエネルギーに伴う基板１１の熱膨張が最小限にできる低熱膨張ガラスが選択される。
【００２５】
具体的には、透過型マスク（例えば、バイナリマスク、位相シフトマスク及びグレートーンマスク）の場合、基板１１の材質としては、合成石英ガラス、ソーダライムガラス、アルミノシリケートガラス、ボロシリケートガラス、無アルカリガラスなどが挙げられる。詳しい例として、波長１９３ｎｍのＡｒＦエキシマレーザーや波長２５４ｎｍのＫｒＦエキシマレーザーを露光光として用いる転写型マスクの基板１１には、波長３００ｎｍ以下の光に対して高い透過率を有する合成石英ガラスを好ましく用いることができる。
また、反射型マスクであるＥＵＶマスクの場合、基板１１には、露光時の熱による被転写パターンの歪みを抑えるために、約０±１．０×１０−７／℃の範囲内、より好ましくは約０±０．３×１０−７／℃の範囲内の低熱膨張係数を有するガラス材料であるＳｉＯ２−ＴｉＯ２系ガラスを好ましく用いることができる。
【００２６】
また、レジスト層付きマスクブランク１０は、図１に示すように、基板１１の主表面に薄膜１２を備える。薄膜１２の具体的な構成としては、以下の（１）〜（４）が挙げられる。なお、以下の説明において数値範囲を示す「〜」は、所定数値以上かつ所定数値以下を意味する。
【００２７】
（１）バイナリマスクの薄膜
レジスト層付きマスクブランク１０がバイナリマスクブランクである場合、露光波長の光に対して透過性を有する基板１１上に、遮光層１８を有する薄膜１２が設けられる。
【００２８】
この遮光層１８は、クロム、タンタル、ルテニウム、タングステン、チタン、ハフニウム、モリブデン、ニッケル、バナジウム、ジルコニウム、ニオブ、パラジウム、ロジウム等の遷移金属単体あるいはその化合物を含む材料からなる。例えば、クロムや、クロムに酸素、窒素、炭素などの元素から選ばれる１種以上の元素を添加したクロム化合物で構成した遮光層１８が挙げられる。また、例えば、タンタルに、酸素、窒素、ホウ素などの元素から選ばれる１種以上の元素を添加したタンタル化合物で構成した遮光層１８が挙げられる。
【００２９】
また、薄膜１２は、遮光層１８の構造を、遮光層と主表面反射防止層の２層構造や、さらに遮光層と基板１１との間に裏面反射防止層等を加えた３層以上の構造としてもよい。また、遮光層１８の膜厚方向における組成が連続的又は段階的に異なる組成傾斜膜としてもよい。
【００３０】
また、薄膜１２は、遮光層１８上にエッチングマスク膜を有する構成であってもよい。このエッチングマスク膜は、遷移金属シリサイドを含む遮光層１８のエッチングに対してエッチング選択性（エッチング耐性）を有する、クロムや、クロムに酸素、窒素、炭素などの元素を添加したクロム化合物からなる材料で構成することが好ましい。このとき、エッチングマスク膜に反射防止機能を持たせることにより、遮光層１８上にエッチングマスク膜を残した状態で転写用マスクを作製してもよい。
【００３１】
（２）他の構成を有するバイナリマスクの薄膜
また、バイナリマスクの薄膜１２の他の例としては、遷移金属及びケイ素（遷移金属シリサイド、特にモリブデンシリサイドを含む）の化合物を含む材料からなる遮光層１８を有する構成も挙げることができる。
【００３２】
この遮光層１８は、遷移金属及びケイ素の化合物を含む材料から構成される。例えば、遷移金属及びケイ素と、酸素及び／又は窒素を主たる構成要素とする材料が挙げられる。また、遮光層１８は、遷移金属と、酸素、窒素及び／又はホウ素を主たる構成要素とする材料が挙げられる。遷移金属としては、モリブデン、タンタル、タングステン、チタン、ハフニウム、ニッケル、バナジウム、ジルコニウム、ニオブ、パラジウム、ルテニウム、ロジウム、クロム等が適用可能である。
【００３３】
特に、遮光層１８をモリブデンシリサイドの化合物で形成する場合であって、遮光層（ＭｏＳｉ等）と主表面反射防止層（ＭｏＳｉＯＮ等）の２層構造や、さらに遮光層と基板１１との間に裏面反射防止層（ＭｏＳｉＯＮ等）を加えた３層構造とすることができる。
また、遮光層１８の膜厚方向における組成が連続的又は段階的に異なる組成傾斜膜としてもよい。
【００３４】
（３）ハーフトーン型位相シフトマスクの薄膜
レジスト層付きマスクブランク１０がハーフトーン型位相シフトマスクである場合には、転写時に使用する露光光の波長に対して透過性を有する基板１１上に、遷移金属及びケイ素（遷移金属シリサイド、特にモリブデンシリサイドを含む）の化合物を含む材料からなる光半透過層１７を有する薄膜１２が設けられる。
【００３５】
薄膜１２に含まれる光半透過層１７は、実質的に露光に寄与しない強度の光（例えば、露光波長に対して１％〜３０％）を透過させ、所定の位相差（例えば１８０度）を有する。なお、ハーフトーン型位相シフトマスクは、この光半透過層１７をパターニングした光半透過部と、光半透過層１７が形成されていない実質的に露光に寄与する強度の光を透過する光透過部とを有する。そして、光半透過部を透過した光の位相が、光透過部を透過した光の位相に対して実質的に反転した関係となるように構成される。さらに、光半透過部と光透過部との境界部近傍を通過し回折現象によって互いに相手の領域に回り込んだ光が互いに打ち消しあうように構成される。これにより、境界部における光強度をほぼゼロとし、境界部のコントラスト、即ち解像度を向上させるができる。
【００３６】
この光半透過層１７は、例えば遷移金属及びケイ素（遷移金属シリサイドを含む）の化合物を含む材料からなり、これらの遷移金属及びケイ素と、酸素及び／又は窒素を主たる構成要素とする材料が挙げられる。遷移金属には、モリブデン、タンタル、タングステン、チタン、ハフニウム、ニッケル、バナジウム、ジルコニウム、ニオブ、パラジウム、ルテニウム、ロジウム、クロム等が適用可能である。
【００３７】
また、光半透過層１７上に遮光層１８を有する形態の場合、上記光半透過層１７の材料が遷移金属及びケイ素を含むので、遮光層１８の材料としては、光半透過層１７に対してエッチング選択性を有する（エッチング耐性を有する）特にクロムや、クロムに酸素、窒素、炭素などの元素を添加したクロム化合物で構成することが好ましい。
【００３８】
（４）反射型マスクの薄膜
レジスト層付きマスクブランク１０が反射型マスクである場合、薄膜１２は、基板１１上に露光光を反射する多層反射膜が形成され、多層反射膜上に露光光を吸収する吸収体膜がパターン状に形成された構造を有する。反射型マスクに入射した光（ＥＵＶ光）は、吸収体膜のある部分では吸収される。また、吸収体膜のない部分では、多層反射膜で反射された光像が、反射光学系を通して半導体基板上に転写される。
【００３９】
多層反射膜は、高屈折率層と低屈折率層とを交互に積層して形成される。多層反射膜の例としては、Ｍｏ膜とＳｉ膜を交互に４０周期程度積層したＭｏ／Ｓｉ周期積層膜、Ｒｕ／Ｓｉ周期多層膜、Ｍｏ／Ｂｅ周期多層膜、Ｍｏ化合物／Ｓｉ化合物周期多層膜、Ｓｉ／Ｎｂ周期多層膜、Ｓｉ／Ｍｏ／Ｒｕ周期多層膜、Ｓｉ／Ｍｏ／Ｒｕ／Ｍｏ周期多層膜、Ｓｉ／Ｒｕ／Ｍｏ／Ｒｕ周期多層膜などがある。露光波長により、材質を適宜選択することができる。
【００４０】
また、吸収体膜は、露光光である例えばＥＵＶ光を吸収する機能を有し、例えばタンタル（Ｔａ）単体又はＴａを主成分とする材料を好ましく用いることができる。このような吸収体膜の結晶状態は、平滑性、平坦性の点から、アモルファス状又は微結晶の構造を有することが好ましい。
【００４１】
（１−Ｂ）レジスト層
レジスト層１３は、従来公知のレジスト組成物を用いて、公知の手法で形成することができる。例えば、公知のジ型のレジスト、ネガ型のレジスト、及び、化学増幅型レジストを使用することができる。また、レジスト組成物としては、感光性樹脂、光酸発生剤（ＰＡＧ）、塩基性化合物、界面活性剤、及び、溶媒である有機溶剤等が含まれていてもよい。
【００４２】
（１−Ｃ）導電性層
導電性層１６は、アルミニウムを主成分とする第１金属層１４と、アルミニウム以外の金属からなる第２金属層１５とから構成される。また、レジスト層付きマスクブランク１０において、導電性層１６は、レジスト層１３側に第１金属層１４が設けられ、この第１金属層１４上に第２金属層１５が設けられる。これにより、レジスト層付きマスクブランク１０の表面において、アルミニウムを主成分とする第１金属層１４が露出しない構成とする。
【００４３】
導電性層１６は、全体の厚さが７〜２０ｎｍであることが好ましい。導電性層１６が薄すぎると、電子線照射によるチャージアップの抑制に充分な導電性を確保することが難しい。導電性層１６が厚すぎると、レジスト層付きマスクブランク１０を用いて転写マスクを作製する工程において、導電性層１６を除去する際に残渣が発生しやすく、異物として残存する可能性が高くなる。
【００４４】
また、導電性層１６は、シート抵抗が１０〜１．０×１０６Ω／ｓｑ．であることが好ましく、１００〜１．０×１０５Ω／ｓｑ．であることがより好ましい。なお、シート抵抗は、ＪＩＳ  Ｋ  ７１９４：１９９４に規定された４探針法により測定される値である。シート抵抗が１．０×１０６Ω／ｓｑ．を超えると除電効果が不足し、パターン位置精度が悪くなる。１０Ω／ｓｑ．を下回ると導電性膜１６を流れる電子がレジスト膜に影響を及ぼし感度を低下させるおそれが生じる。
【００４５】
また、導電性層１６は、表面の粗さが、Ｒａが、２ｎｍ以下であることが好ましい。なお、粗さは、ＪＩＳ  Ｂ  ０６０１：２００１に規定された方法により測定される値である。
【００４６】
（第１金属層）
第１金属層１４は、アルミニウムを主成分として構成されている。なお、主成分とは、構成内において占める割合が最も高い成分を意味し、第１金属層１４においては、アルミニウムが組成比率（原子比）の最も高い成分であることを意味する。
【００４７】
好ましくは、第１金属層１４において、アルミニウムが８０％以上含まれることが好ましく、９０％以上含まれることがさらに好ましい。特に、不可避不純物を除き、すべてアルミニウムにより形成されていることが好ましい。
【００４８】
アルミニウムは、アルカリ可溶であるため、現像前の純水（イオン交換水）又はアルカリ性溶液によるプレリンスやアルカリ性の現像液によって容易に除去することができる。このため、第１金属層１４を剥離するための工程を追加することなく、マスクブランクから転写マスクを作製することができる。
【００４９】
第１金属層１４は、厚さが５〜１５ｎｍであることが好ましく、７〜１０ｎｍであることが好ましい。第１金属層１４が薄すぎると、電子線照射によるチャージアップの抑制に充分な導電性を確保することが難しい。また、第１金属層１４が厚すぎると、レジスト層付きマスクブランク１０を用いて転写マスクを作製する工程において、導電性層１６や第１金属層１４を除去する際にアルミニウムの残渣が発生しやすく、異物として残存する可能性が高くなる。
【００５０】
第１金属層１４は、シート抵抗が１．０×１０６〜５．０Ω／ｓｑ．の範囲であることが好ましい。シート抵抗値が５．０Ω／ｓｑ．よりも低い場合には、電子線照射位置から第１金属層１４を介して周辺部分に電子の広がりが生じ、レジストパターンの形状が悪くなる恐れがある。また、１．０×１０５Ω／ｓｑ．よりも高い場合には除電効果が乏しくなる恐れがある。
【００５１】
第１金属層１４は、表面の粗さが、原子間力顕微鏡（ＡＦＭ）を用いて測定し、１０ｎｍ角範囲の高さデータをもとにＲａ（中心線表面粗さ）を求める場合に、Ｒａが０．７ｎｍ以下であることが好ましい。Ｒａが０．７ｎｍを超えると第１金属層の表面積が増してしまい、第１金属層１４と第２金属層１５の界面の酸化が起きやすいという問題点を有している。
【００５２】
（第２金属層）
第２金属層１５は、アルミニウム以外の金属からなる。アルミニウム以外の金属からなる第２金属層１５は、実質的にアルミニウムを含まない構成である。実質的にアルミニウムを含まないとは、不可避不純物や第１金属層１４からの拡散分を除いてアルミニウムを含まない構成であり、具体的には、アルミニウムが１％未満であることをいう。また、アルミニウム以外の金属としては、第１金属層１４のアルミニウム膜の形成から、同一真空下を維持し状態で成膜可能な材料を用いることが好ましい。特に、緻密性の高い膜が形成可能な、スパッタ成膜が可能な材料を用いることが好ましい。
【００５３】
第１金属層１４上に第２金属層１５を設けることにより、第１金属層１４が気密状態となり、例えば、保管中の雰囲気に存在する酸素等による第１金属層１４の変質が生じない状況となる。すなわち、第２金属層１５が第１金属層１４の保護層として機能する。このため、第２金属層１５により第１金属層１４を構成するアルミニウムの酸化が抑制される。さらに、第２金属層１５が実質的にアルミニウムを含まないことにより、アルミニウムの酸化に起因するシート抵抗の増加、及び、表面粗さの増加を抑制することができる。
【００５４】
なお、第２金属層１５を構成する材料によっては、表面に自然酸化による金属の酸化物が形成される場合がある。特に、貴金属以外の金属を用いた場合には、レジスト膜付きマスクブランク１０の表面に露出する表面に、第２金属層１５を構成する金属の酸化膜が形成される。本例においては、このような第２金属層１５の表面に、第２金属層１５を構成する金属の酸化膜が形成されている構成、或いは、第２金属層１５を構成する金属がすべて酸化されている構成も含まれる。
【００５５】
第２金属層１５を構成する金属は、遷移金属であることが好ましい。遷移金属層は、標準電極電位が低い金属であっても、自然酸化では絶縁体になるほどの酸化数が上がらずに導電性が維持される。例えば、Ｍｏ（ＩＩＩ、ＩＶ）やＷ（ＩＶ）の酸化物は良好な導電性を有している。このため、第２金属層１５の表面が酸化しても導電性が確保され、電子線照射によるチャージアップの抑制が可能となる。
【００５６】
また、第２金属層１５は、酸化還元電位がアルミニウムよりも高いことが好ましい。第２金属層１５を構成する金属の酸化還元電位がアルミニウムよりも高いことにより、第１金属層１４を構成するアルミニウムよりも第２金属層１５を構成する金属の方が酸化されやすい構成となる。このため、第２金属層１５が酸化の犠牲層となることにより、第１金属層１４を構成するアルミニウムの酸化を抑制することができる。
【００５７】
第２金属層１５が酸化した場合においても、第１金属層１４を構成するアルミニウムが酸化しなければ、導電性層１６に要求される導電性を維持することができる。具体的には、第１金属層１４を構成するアルミニウムは非常に導電性が高いため、第２金属層１５の抵抗が第１金属層１４よりも高い場合にも、導電性層１６全体の導電性がアルミニウムによって担保されるため、導電性層１６の導電性を充分に確保することができる。
【００５８】
一方で、第１金属層１４を構成するアルミニウムが酸化すると、導電性層１６の導電性を充分に確保することが困難となり、第１金属層１４のシート抵抗が増加するため、電子線照射によるチャージアップの抑制に不利となる。さらに、アルミニウムが酸化すると、第１金属層１４の表面粗さが大きくなり、後述するマスクブランクの品質面において不利となる。
【００５９】
また、導電性層１６は、表面に平滑性の高い層が形成されていることが好ましい。導電性層１６の表面において粗さが大きい場合には、マスクブランクとしての検査において、厚さの測定ができない場合がある。このため、マスクブランクとしての検査が可能な程度の平滑性が導電性層１６には要求される。
【００６０】
一方、上述の第１金属層１４を構成するアルミニウムのような低融点金属では、層形成の際に、金属の粒塊が発生し、この粒塊が成長することにより、表面の凹凸が大きい層が形成されやすい。従って、第１金属層１４が表面に形成されたマスクブランクでは、導電性層の厚さの検査ができない場合があり、マスクブランクとしての品質に問題が発生する場合がある。
【００６１】
このため、導電性層１６において、アルミニウムからなる第１金属層１４上に、平滑性の高い第２金属層１５を形成することが好ましい。すなわち、粗さの大きい第１金属層１４上に、平滑性の高い第２金属層１５が形成されることにより、膜厚検査における不良発生を抑制することができ、マスクブランクの品質の低下を抑制することができる。
【００６２】
第２金属層１５の表面の好ましい粗さは、上述の導電性層１６の表面粗さ同様に定義され、Ｒａが０．７ｎｍ以下であることが好ましい。導電性層１６の表面に第２金属層１５が形成される構成の場合には、第２金属層１５の粗さが導電性層１６の粗さとなる。
【００６３】
なお、導電性層１６において、第２金属層１５上に他の層が形成される場合には、導電性層１６の厚さは他の層の表面形状に依存する。このため、導電性層１６の表面に第２金属層１５以外の他の層が形成される場合には、第２金属層１５の表面の粗さは特に問わない。但し、この構成の場合にも、第２金属層１５の表面が平滑な程この上層の表面も平滑になりやすいため、第２金属層１５も平滑に形成されていることが好ましい。
【００６４】
平滑性の高い第２金属層１５を形成するためには、第２金属層１５をアルミニウムよりも高融点の金属で形成することが好ましい。このような高融点金属は、スパッタ等による成膜時に、クラスタではなく、さらに細かい微粒子として基板上に堆積される。このため、成膜面において金属の粒塊が発生しづらく、アルミニウムからなる第１金属層１４よりも、面方向に均一な厚さの膜が形成されやすい。
【００６５】
そこで、アルミニウムからなる第１金属層１４上に、アルミニウムよりも高融点の金属からなる第２金属層１５を設けることにより、アルミニウムからなる第１金属層１４の表面の凹凸を、高融点の金属からなる第２金属層１５で平滑化することができる。このように、高融点の金属からなる第２金属層１５を用いて導電性層１６の表面を平滑化することにより、マスクブランクの検査において、導電性層１６の厚さの測定を容易にし、マスクブランクの品質の低下を抑制することができる。
【００６６】
このような第２金属層１５としては、アルミニウムを主成分とする第１金属層１４の保護層として機能する金属材料であれば、特に限定されることなく使用することができる。特に、成膜性等を考慮すると、第４属元素から第６属元素から選ばれる１種以上の金属を含むことが好ましい。
また、同一真空下を維持し状態でスパッタ成膜が可能な金属材料という観点からは、例えば、モリブデン、タングステン、チタン、及び、クロムを用いることが好ましい。
さらに、アルミニウムよりも融点が高い金属材料という観点からは、第２金属層１５がモリブデン、タングステン、タンタル、及び、ニオブから構成されることが好ましい。
特に、上記の成膜性、酸化防止性能、及び、平滑性等を考慮すると、第２金属層１５をモリブデンで形成することが好ましい。
これらの材料を用いて第２金属層１５を形成することにより、第１金属層１４を構成するアルミニウムの酸化を防ぐことができるとともに、導電性層１６の表面の平滑性を高めることが可能となる。
【００６７】
第２金属層１５の厚さは、１〜５ｎｍであることが好ましい。第２金属層１５が薄すぎると、第１金属層１４の酸化抑制と、導電性層１６の表面の平滑化が不十分となる可能性がある。また、第２金属層１５が厚すぎると、導電性層１６を除去する際に、導電性層１６の残渣が発生しやすくなる。また、導電性層１６の厚さが大きくなりすぎるため、マスクブランクの微細なパターンの形成に不利となる。
【００６８】
第２金属層１５の表面には自然酸化による金属の酸化物が形成される。しかしながら、モリブデン、タングステン、チタン、及び、クロム等の金属であれば酸化物が導電性を有するため、また、表面の自然酸化膜以外の部分は酸化されていない金属の状態が維持されるため、５ｎｍ以下の厚さであっても充分な導電性が維持できる。
【００６９】
［効果］
上述の導電性層１６の構成によれば、まず、レジスト層の上にアルミニウムからなる第１金属層１４が設けられる。第１金属層に適用されるアルミニウムは、導電性が高いため、薄く形成しても充分な導電性を得られる。例えば、５ｎｍ以下の層であっても導電性が十分に確保される。このため、第１金属層１４が薄い層である場合にも、電子線照射の際に生じるレジスト層の帯電を効果的に除電することが可能となり、電子線照射によるチャージアップを抑制することが可能となる。
【００７０】
また、第１金属層としてアルミニウムを主成分とする層を有することにより、チャージアップを抑制するための導電性層として有機導電性層を用いた場合よりも、導電性層を薄く形成することが可能となる。このため、有機導電性層等が形成されている場合に比べて、マスクブランクに微細なパターンを良好に施しやすくなり、電子線照射によるパターン描画の際の導電性を飛躍的に向上させられる。
【００７１】
［レジスト層付きマスクブランクの変形例］
次に、レジスト層付きマスクブランクの変形例について説明する。図２に、レジスト層付きマスクブランク変形例の概略断面図を示す。図２に示す、レジスト層付きマスクブランク２０は、基板１１の主表面に薄膜１２が形成され、薄膜１２の上にレジスト層１３が形成されている。さらに、レジスト層１３上に、水溶性樹脂層２１が形成され、水溶性樹脂層２１上に第１金属層１４と第２金属層１５とからなる導電性層１６が形成されている。
【００７２】
なお、このレジスト層付きマスクブランク２０は、水溶性樹脂層２１が形成されていることを除き、上述の図１に示すレジスト層付きマスクブランク１０と同様の構成である。このため、以下の説明では、水溶性樹脂層２１に係わる構成のみを説明し、図１に示すレジスト層付きマスクブランク１０と同様の構成については詳細な説明を省略する。
【００７３】
（１−Ｄ）水溶性樹脂層（有機導電性層）
水溶性樹脂層２１はレジスト層１３の主表面に形成される。水溶性樹脂層２１は、水溶性を有することにより、水溶性樹脂層２１の上に形成された導電性層１６が、水やアルカリ性溶液等を用いたプレリンスや現像よる除去性を高めることができる。
【００７４】
水溶性樹脂層２１としては、ポリビニルアルコール（ＰＶＡ）、ポリビニルピロリドン（ＰＶＰ）、ポリアクリル酸系ポリマー、ポリアクリルアミド（ＰＡＭ）、ポリエチレンオキシド（ＰＥＯ）、導電性ポリマーであるポリアニリン等が挙げられる。
【００７５】
なお、上記の水溶性樹脂層２１はレジスト層１３の主表面を覆うように形成することが好ましく、さらに、側面まで覆うように形成することが好ましい。導電性層１６も同様に、レジスト層１３や水溶性樹脂層２１の主表面、さらに側面まで覆うように形成することが好ましい。このように水溶性樹脂層２１や導電性層１６を形成することにより、主表面以外の部分においてアースと接触させて除電を行うことが可能となり、作業性が向上する。
【００７６】
〈２．レジスト層付きマスクブランクの製造方法〉
次に、上述のレジスト層付きマスクブランクの製造方法について、図３を用いて説明する。図３は、上述の図２に示すレジスト層付きマスクブランク２０についての製造方法を示す断面概略図である。なお、上述の図１に示す構成のレジスト層付きマスクブランク１０の製造においては、後述する水溶性樹脂層２１の形成工程は行わない。図１に示す構成のレジスト層付きマスクブランク１０の製造では、水溶性樹脂層２１の形成工程を除く以外は、図２に示すレジスト層付きマスクブランク２０の製造と同様に行なうことができる。
【００７７】
また、以下のレジスト層付きマスクブランク１０の製造方法では、基板１１を準備し、この基板１１の上に薄膜１２を成膜する例を示すが、あらかじめ薄膜１２が形成されたマスクブランク１９を準備し、準備したマスクブランク１９上にレジスト層１３を形成してもよい。
【００７８】
（２−Ａ）薄膜付基板（マスクブランク）準備工程
まず、石英ガラス等からなる基板１１を準備する。次に、基板１１の主表面に対し、光半透過層１７及び遮光層１８からなる薄膜１２を形成する。具体的な構成や準備の手法は、公知の手法を用いることができる。
【００７９】
（２−Ｂ）レジスト層形成工程
次に、基板１１上に形成された薄膜１２の主表面に対し、ポジ型のレジスト液を用いてレジスト層１３を形成する。具体的な手法は、公知の手法を用いることができる。例えば、レジスト液をスピンコートにより薄膜１２の主表面に塗布し、ベーク処理を行う。これにより、薄膜１２を覆うレジスト層１３を形成することができる。
【００８０】
（２−Ｃ）水溶性樹脂層形成工程
次に、レジスト層１３の主表面に対し、有機導電性ポリマーを用いて水溶性樹脂層２１を形成する。具体的な手法は、公知の手法を用いることができる。例えば、レジスト層１３の主表面に水溶性樹脂原料液をスピンコートにより塗布する。そして、粗乾燥を行い、レジスト層１３を覆うように水溶性樹脂層２１を形成する。なお、図１に示す、レジスト層付きマスクブランク１０のような水溶性樹脂層２１を設けない構成の場合には、この水溶性樹脂層形成工程を行わなくてもよい。
【００８１】
（２−Ｄ）導電性層形成工程
次に、水溶性樹脂層２１の主表面に対し導電性層１６を形成する。導電性層１６の形成では、先にアルミニウムからなる第１金属層１４を形成し、第１金属層１４を形成した後、アルミニウム以外の金属からなる第２金属層１５を形成する。第１金属層１４の形成から、第２金属層１５の形成までは、第１金属層１４の表面にアルミニウムの酸化膜が形成されないように、大気曝露や、酸素ガス雰囲気への曝露を行なわずに、連続して形成することが好ましい。
【００８２】
アルミニウムからなる第１金属層１４は、公知の手法を用いて形成することができ、例えば、スパッタリング成膜により形成してもよく、また、真空蒸着法により形成してもよい。アルミニウム以外の金属からなる第２金属層１５も同様に、上述の金属材料を用いて、公知の手法により形成することができる。例えば、スパッタリング成膜により形成してもよく、また、真空蒸着法により形成してもよい。好ましくは、第１金属層１４及び第２金属層１５共に、イオンビームスパッタ法を用いて形成することが好ましい。
【００８３】
以上により、レジスト層付きマスクブランク１０を作製することができる。なお、これらの工程に加えて、レジスト層付きマスクブランクの作製に必要な洗浄・乾燥工程等を適宜行うこともできる。
【００８４】
〈３．転写用マスクの製造方法〉
上述の実施形態のレジスト層付きマスクブランクから転写用マスクを作製することもできる。転写用マスクは、上述のマスクブランクにおいて、少なくとも、所定の凹凸パターンが形成された薄膜を備える。
【００８５】
転写用マスクの作製は、以下の方法で行なうことができる。
上記のレジスト層付きマスクブランクに対し、所定のパターンに対応する電子線照射による露光（描画）を行った後、現像によりレジストパターンを形成するパターン形成工程を行う。なお、除電の具体的な手法としては上記の手法に加え、公知の手法を用いても構わない。最終的には所定の凹凸パターンを有する薄膜を作製する。なお、ここでいうパターン形成工程は、レジストパターンを形成することを指しても構わないし、さらに、薄膜及び基板そのものに対して凹凸パターンを形成してもよい。この場合においても、転写用マスクの作製に必要な洗浄・乾燥工程等を適宜行うこともできる。
【実施例】
【００８６】
以下、実施例により、本発明の実施の形態をさらに具体的に説明する。
【００８７】
〈実施例１〉
［マスクブランクの製造］
（薄膜付き基板の作製）
まず、透光性基板として、サイズ６インチ角、厚さ０．２５インチの合成石英ガラス基板を準備した。
【００８８】
次に、準備した透光性基板上に、以下の方法で光半透過層を作製した。半透過膜の作製は、枚葉式スパッタ装置を用いて、モリブデン（Ｍｏ）とシリコン（Ｓｉ）との混合ターゲット（Ｍｏ：Ｓｉ＝１０ｍｏｌ％：９０ｍｏｌ％）と、アルゴン（Ａｒ）、窒素（Ｎ２）及びヘリウム（Ｈｅ）の混合ガス（ガス流量比  Ａｒ：Ｎ２：Ｈｅ＝５：４９：４６）からなるスパッタリングガスとを用いて、ガス圧０．３Ｐａ、ＤＣ電源の電力３．０ｋＷで反応性スパッタリング（ＤＣスパッタリング）を行なった。これにより、モリブデン、シリコン及び窒素からなるＭｏＳｉＮ膜を６９ｎｍの膜厚で形成した。
【００８９】
さらに、上記ＭｏＳｉＮ膜が形成された基板に対して、加熱炉を用いて、大気中で加熱温度を４５０℃、加熱時間を１時間として、加熱処理を行い、光半透過層を作製した。なお、このＭｏＳｉＮ膜は、ＡｒＦエキシマレーザーにおいて、透過率は６．１６％、位相差が１８４．４度であった。
【００９０】
次に、上記光半透過層の上に、以下の方法で遮光層を作製した。
まず、クロム（Ｃｒ）のスパッタターゲットと、アルゴン（Ａｒ）、二酸化炭素（ＣＯ２）、窒素（Ｎ２）及びヘリウム（Ｈｅ）の混合ガス（ガス流量比  Ａｒ：ＣＯ２：Ｎ２：Ｈｅ＝２０：３５：１０：３０）からなるスパッタリングガスとを用いて、ガス圧０．２Ｐａ、ＤＣ電源の電力１．７ｋＷで反応性スパッタリング（ＤＣスパッタリング）を行なった。これにより、膜厚３０ｎｍのＣｒＯＣＮ膜を形成した。
さらに、スパッタリングガスをアルゴン（Ａｒ）と窒素（Ｎ２）との混合ガス雰囲気（ガス流量比  Ａｒ：Ｎ２＝２５：５）とし、ガス圧０．１Ｐａ、ＤＣ電源の電力１．７ｋＷで反応性スパッタリング（ＤＣスパッタリング）を行い、膜厚４ｎｍのＣｒＮ膜を形成した。
最後に、スパッタリングガスをアルゴン（Ａｒ）、二酸化炭素（ＣＯ２）、窒素（Ｎ２）及びヘリウム（Ｈｅ）の混合ガス（ガス流量比  Ａｒ：ＣＯ２：Ｎ２：Ｈｅ＝２０：３５：５：３０）とし、ガス圧０．２Ｐａ、ＤＣ電源の電力１．７ｋＷで反応性スパッタリング（ＤＣスパッタリング）を行い、膜厚１４ｎｍのＣｒＯＣＮ膜を形成した。
以上の工程により、合計膜厚４８ｎｍの３層積層構造のクロム系遮光層を作製した。なお、光半透過層と遮光層とを合わせたときの光学濃度を３．０（λ＝１９３ｎｍ）とし、露光光の波長（λ＝１９３ｎｍ）に対する遮光層の表面反射率は２０％であった。
【００９１】
（レジスト層形成）
上述の方法で作製した薄膜の表面に、化学増幅型ポジレジスト（富士フイルムエレクトロマテリアル社製  ＰＲＬ００９Ｓ）をスピンコート法により塗布し、ベーク処理（プリベイク）を１４０℃で６００秒間行い、膜厚１２０ｎｍのレジスト層を形成した。
【００９２】
（導電性層の形成）
ベーク処理（プリベイク）後のレジスト層上に、アルミニウムターゲットを用いたイオンビームスパッタリング法により、アルミニウムからなる第１金属層を厚さ７ｎｍで形成した。
さらに、第１金属層上に、モリブデンターゲットを用いたイオンビームスパッタリング法により、モリブデンからなる第２金属層を厚さ３ｎｍで形成した。
以上の工程により、第１金属層と第２金属層とからなる、表面抵抗がおよそ５０×１０２Ω／ｓｑ．の導電性層を作製した。
また、以上の工程により、薄膜付き基板上に、レジスト層と導電性層とを備える実施例１のマスクブランクを作製した。
【００９３】
〈実施例２〉
［マスクブランクの製造］
上述の実施例１と同様の方法で薄膜付き基板、レジスト層を形成した後、下記の方法で水溶性樹脂層を形成した。さらに、レジスト層上に形成するアルミニウムからなる第１金属層の厚さを６ｎｍとした以外は、上述の実施例１と同様の方法で導電性層を作製し、薄膜付き基板上に、レジスト層と導電性層とを備える実施例２のマスクブランクを作製した。
【００９４】
（水溶性樹脂層の形成）
ベーク処理（プリベイク）後のレジスト層上に、ポリアニリン系の有機導電性樹脂膜（三菱レイヨン社製  アクアセーブ）をスピンコート法により塗布し、７０℃で粗乾燥を行い、有機導電性樹脂からなる、表面抵抗がおよそ１０×１０８Ω/ｓｑ．膜厚１０ｎｍの水溶性樹脂層を形成した。
【００９５】
〈比較例１〉
［マスクブランクの製造］
上述の実施例２と同様の方法で薄膜付き基板、レジスト層、及び、水溶性樹脂層を形成した後、下記の方法で第１金属層のみからなる導電性層を形成し、比較例１のマスクブランクを作製した。
【００９６】
（導電性層の形成）
粗乾燥後の水溶性樹脂層上に、アルミニウムターゲットを用いたイオンビームスパッタリング法により、アルミニウムからなる第１金属層を厚さ１０ｎｍで形成し、第１金属層のみからなる導電性層を作製した。
【００９７】
＜評価＞
実施例１、実施例２及び比較例１のレジスト層付きマスクブランクのレジスト層に対し、エリオニクス社製の電子線描画装置を用いてパターンを描画した。なお、パターンは、レジストパターンの凸部（ライン）の幅（ハーフピッチ）が３０ｎｍ〜９０ｎｍの範囲の各々の値、ラインとスペースの比が１：１となるように露光した。描画後にベーク処理（ポストベーク）を１１０℃で６００秒間行なった。
【００９８】
その後、実施例１及び実施例２については、プレリンスを行い、導電性層を純水（イオン交換水）又はアルカリ溶液により除去した。それに続いて現像を行った。現像は、５ｍＬ／秒で現像液（ＴＨＡＭ：テトラメチルアンモニウムハイドロオキサイド）を基板に供給して行った。
その後、高速回転で６０秒間の乾燥回転を行い、自然乾燥させた。なお、レジストパターンの除去以降の工程は行わなかった。
【００９９】
得られたレジストパターンについて電子顕微鏡にて観察しところ、実施例１及び実施例２では全てサイズのハーフピッチにおいて良好に所定の位置にパターンを形成することができていた。このことから、実施例１及び実施例２では、レジストパターン形成時の帯電が速やかに解消されていることが分かった。
【０１００】
一方、比較例１では、ハーフピッチが７０ｎｍよりも小さい場合に描画されるべき所定位置から実際に形成したパターンの位置がずれる現象が生じた。また、導電性層の表面状態を確認したところ、表面にアルミニウムの酸化物層が形成され、表面粗さが増していた。
【０１０１】
このことから、マスクブランクの表面にアルミニウム層が露出する構成の場合には、アルミニウムの酸化により、電子線描画時の帯電を解消できず、電子線描画によるパターニングが適用できない。
【０１０２】
なお、本発明は上述の実施形態例において説明した構成に限定されるものではなく、その他本発明構成を逸脱しない範囲において種々の変形、変更が可能である。
【符号の説明】
【０１０３】
１０  レジスト層付きマスクブランク、１１  基板、１２  薄膜、１３  レジスト層、１４  第１金属層、１５  第２金属層、１６  導電性層、１７  光半透過層、１８  遮光層、１９  マスクブランク、２０  レジスト層付きマスクブランク、２１  水溶性樹脂層
【図１】
0006556029.tif 000002
【図２】
0006556029.tif 000003
【図３】
0006556029.tif 000004